(57)【特許請求の範囲】
【請求項１】
コンクリートの中性化を抑制する特性を有する中性化抑制シートを、基礎の立ち上がりの外面である基礎外面に、前記中性化抑制シートの上端を起点として前記中性化抑制シートを引き剥がすことが出来るように、前記中性化抑制シートの上端と前記基礎外面の上端との間に余白が設けられるようにして貼り付ける第１保護工程と、
耐候性を高める保護層を前記基礎外面に設けられた前記中性化抑制シートの外面側に設ける第２保護工程とを含む
建築物の基礎構造の施工方法。
【請求項２】
前記第１保護工程では、前記基礎の立ち上がりの内面である基礎内面に前記中性化抑制シートを貼り付ける作業をさらに含み、前記基礎内面に設けるための前記中性化抑制シートである内側シート、および、前記基礎外面に設けるための前記中性化抑制シートである外側シートを用意し、前記内側シートを前記基礎内面に貼り付ける作業と、前記外側シートを前記基礎外面に貼り付ける作業とを個別に実施する
請求項１に記載の建築物の基礎構造の施工方法。
【請求項３】
前記第２保護工程では、前記外側シートの外面および前記基礎外面の前記余白に前記保護層を設ける
請求項２に記載の建築物の基礎構造の施工方法。
【請求項４】
前記第２保護工程では、前記中性化抑制シートの外面に塗装することにより前記中性化抑制シートの外面に前記保護層を設ける
請求項１〜３のいずれか一項に記載の建築物の基礎構造の施工方法。
【請求項５】
立ち上がりの外面である基礎外面を有する基礎と、コンクリートの中性化を抑制する特性を有する中性化抑制シートと、前記中性化抑制シートの外面側に設けられて前記中性化抑制シートの耐候性が高める保護層と、を備え、
前記中性化抑制シートは、前記中性化抑制シートの上端を起点として前記中性化抑制シートを引き剥がすことが出来るように、前記中性化抑制シートの上端と前記基礎外面の上端との間に余白が設けられるようにして、前記基礎外面に貼り付けられる
建築物の基礎構造。
【発明の詳細な説明】
【技術分野】
【０００１】
本発明は建築物の基礎構造、および、その施工方法に関する。
【背景技術】
【０００２】
従来の建築物の基礎構造では、コンクリートにより構成される基礎の耐久性を高めるために様々な対策が施されている。特許文献１は基礎(１)の立ち上がり部(５)の内側面(５１)に二酸化炭素の透過を妨げる養生シート(１０)を設け、立ち上がり部(５)の外面側(５３)に二酸化炭素の透過を妨げる弾性塗料により構成される保護層(１２)を設ける技術を開示している。
【先行技術文献】
【特許文献】
【０００３】
【特許文献１】特開２０１５−１８７３４２号公報
【発明の概要】
【発明が解決しようとする課題】
【０００４】
一般に、養生シートにより得られる中性化を抑制する効果は、弾性塗料により構成される塗膜により得られる中性化を抑制する効果よりも高い。特許文献１では、養生シート(１０)および保護層(１２)のそれぞれにより得られる中性化を抑制する効果の関係について明示していないが、保護層(１２)よりも養生シート(１０)の方が基礎(１)の中性化を抑制する効果が高いと考えられる。この場合、保護層(１２)が設けられている外周面(５３)から立ち上がり(５)の内部に二酸化炭素が侵入し、基礎(１)の中性化が進行するおそれがある。
【課題を解決するための手段】
【０００５】
(１)本発明に関する建築物の基礎構造の施工方法はコンクリートの中性化を抑制する特性を有する中性化抑制シートを基礎の立ち上がりの内面である基礎内面、および、前記基礎の立ち上がりの外面である基礎外面に貼り付ける第１保護工程と、耐候性を高める保護層を前記基礎外面に設けられた前記中性化抑制シートの外面側に設ける第２保護工程とを含む。
基礎内面および基礎外面のそれぞれに中性化抑制シートが貼り付けられるため、基礎内面および基礎外面から立ち上がりの内部への二酸化炭素の侵入が抑制され、基礎の寿命が長くなる。また、基礎外面に貼り付けられた中性化抑制シートが保護層により紫外線等から保護されるため、中性化抑制シートの特性が長期間にわたって保持される。
【０００６】
(２)好ましい例では(１)に記載の建築物の基礎構造の施工方法において、前記第１保護工程では、前記基礎内面に設けるための前記中性化抑制シートである内側シート、および、前記基礎外面に設けるための前記中性化抑制シートである外側シートを用意し、前記内側シートを前記基礎内面に貼り付ける作業と、前記外側シートを前記基礎外面に貼り付ける作業とを個別に実施する。
このため、各シートを基礎に貼り付ける場合の作業性が向上する。
【０００７】
(３)好ましい例では(２)に記載の建築物の基礎構造の施工方法において、前記第１保護工程では、前記外側シートの上端と前記基礎外面の上端との間に余白が形成されるように前記外側シートを前記基礎外面に貼り付け、前記第２保護工程では、前記外側シートの外面および前記基礎外面の前記余白に前記保護層を設ける。
このため、外側シートを立ち上がりに貼り付ける場合に外側シートの上端が立ち上がりの上端から飛び出さない。
【０００８】
(４)好ましい例では(１)〜(３)に記載の建築物の基礎構造の施工方法において、前記第２保護工程では、前記中性化抑制シートの外面に塗装することにより前記中性化抑制シートの外面に前記保護層を設ける。
このため、立ち上がりの塗装を塗り替える場合に、外側シートを立ち上がりから剥がすことにより塗膜である保護層も剥がすことができる。
【０００９】
(５)本発明に関する建築物の基礎構造は基礎と、コンクリートの中性化を抑制する特性を有し、前記基礎の立ち上がりの内面である基礎内面、および、前記基礎の立ち上がりの外面である基礎外面に貼り付けられた中性化抑制シートと、前記基礎外面に貼り付けられた前記中性化抑制シートの耐候性が高められるようにそのシートの外面側に設けられた保護層とを備える。
上記建築物の基礎構造によれば、上記(１)の基礎構造の施工方法により得られる効果と同様の効果が得られる。
【発明の効果】
【００１０】
本発明に関する建築物の基礎構造、および、その施工方法によれば、基礎の寿命が長くなる。
【図面の簡単な説明】
【００１１】
【図１】実施形態の建築物の基礎構造の断面図。
【図２】図１の保護構造を除いた基礎構造を含む建築物の基礎構造の斜視図。
【図３】基礎構造の施工方法の第８工程に関する断面図。
【図４】基礎構造の施工方法の第９工程に関する断面図。
【図５】図１の基礎構造に建築物が設置された状態の断面図。
【発明を実施するための形態】
【００１２】
(実施形態)
図１に示されるように、建築物の基礎構造１を構成する主な要素は地盤１００、地盤１００に埋められた基礎１０、および、地盤１００上に形成された土間コンクリート層１２０である。基礎構造１上に設置される建築物の一例は個別住宅または集合住宅である。基礎１０および土間コンクリート層１２０を構成する材料は強アルカリ性のコンクリートである。図１では、基礎１０の一例として布基礎を示している。基礎１０はフーチング１１および立ち上がり１２により構成されている。フーチング１１は砕石層２０上に設置されている。立ち上がり１２の下部１３は地盤１００に埋設されている。立ち上がり１２の上部１４は地盤１００の表面１００Ａから突出している。フーチング１１には、立ち上がり１２の下部１３と繋がる平坦部１１Ａ、および、フーチング１１の側面を構成する湾曲部１１Ｂが設けられている。基礎１０の内部には基礎１０の強度を高めるための複数の鉄筋１５が埋め込まれている。基礎１０の構造は設置される建築物の構造等に応じて異なる。
【００１３】
図２に示されるように、立ち上がり１２は枠１６を構成している。基礎１０には立ち上がり１２の枠１６に囲まれた領域である内側領域１７が形成されている。内側領域１７には地盤１００の一部である基礎地盤１１０(図１参照)が形成されている。基礎地盤１１０の表面１００Ａには基礎地盤１１０の内部から建築物への水蒸気の侵入が抑制されるように土間コンクリート層１２０が形成されている。立ち上がり１２の内面である基礎内面１２Ａ、および、立ち上がり１２の外面である基礎外面１２Ｂはそれぞれ複数の単位面により構成されている。単位面は枠１６の角の間に形成された平面である。図２に示される例では、基礎内面１２Ａおよび基礎外面１２Ｂはそれぞれ４つの単位面により構成されている。
【００１４】
図１に示されるように、基礎構造１は基礎１０の耐久性を向上させるための保護構造３０をさらに備えている。保護構造３０を構成する主な要素は内側シート３１、外側シート３２、保護層３３、および、仕上げ層３４である。内側シート３１および外側シート３２は基礎１０の中性化を抑制する特性を有する中性化抑制シートである。一例では、各シート３１、３２は基材層および粘着層が積層された層構造を備える。基材層は二酸化炭素の透過を妨げる特性を有する。基材層を構成する材料の一例は合成樹脂である。この合成樹脂の一例はポリオレフィン系樹脂、フッ素系樹脂、アクリル系樹脂、シリコーン系樹脂、アクリルシリコン系樹脂、塩化ビニル系樹脂、および、アクリルフッ素系樹脂である。粘着層はコンクリートとの良好な密着状態を保持する特性を有する。粘着層を構成する粘着剤の一例はアクリル系の粘着剤である。好ましい例では、粘着剤の接着力はリフォームにともない中性化抑制シートを基礎１０から剥がす場合における剥離の状態を考慮して設定される。具体的には、作業者が中性化抑制シートを基礎１０から手で剥がす場合に、そのシートの全体が基礎１０から綺麗に剥離するように接着力が設定される。このように接着力が設定された場合でも、標準的な使用期間において中性化抑制シートと基礎１０とが良好に密着した状態が保持される。
【００１５】
内側シート３１は基礎内面１２Ａに貼り付けられている。一例では、基礎内面１２Ａを構成する複数の単位面のそれぞれについて、１つの単位面に１枚の内側シート３１が貼り付けられている。外側シート３２は基礎外面１２Ｂに貼り付けられている。一例では、基礎外面１２Ｂを構成する複数の単位面のそれぞれについて、１つの単位面に１枚の外側シート３２が貼り付けられている。各シート３１、３２の基材層を構成する材料、および、各シート３１、３２の粘着層を構成する材料はシート毎に選択できる。一例では、各シート３１、３２における基材層を構成する材料、および、粘着層を構成する材料は同じである。
【００１６】
内側シート３１は基礎１０の中性化が抑制されるように基礎内面１２Ａの少なくとも一部を覆う。基礎内面１２Ａにおいて内側シート３１が貼り付けられる範囲は任意に選択できる。第１例では、内側シート３１は基礎内面１２Ａのうちの土間コンクリート層１２０よりも上側の部分の全部を覆うように基礎内面１２Ａに貼り付けられる。第２例では、内側シート３１の上端３１Ａと基礎内面１２Ａの上端１２ＡＥとの間に余白が形成されるように内側シート３１が基礎内面１２Ａに貼り付けられる。第３例では、内側シート３１の下端３１Ｂと土間コンクリート層１２０の上端１２０Ａとの間に余白が形成されるように内側シート３１が基礎内面１２Ａに貼り付けられる。第２例および第３例に関する好ましい例では、余白を覆うテープまたは塗膜が基礎内面１２Ａにさらに設けられる。
【００１７】
外側シート３２は基礎１０の中性化が抑制されるように基礎外面１２Ｂの少なくとも一部を覆う。基礎外面１２Ｂにおいて外側シート３２が貼り付けられる範囲は任意に選択できる。第１例では、外側シート３２の上端３２Ａと基礎外面１２Ｂの上端１２ＢＥとの間に余白が形成されるように外側シート３２が基礎外面１２Ｂに貼り付けられる。第２例では、外側シート３２は基礎外面１２Ｂのうちの地盤１００の表面１００Ａよりも上側の部分の全部を覆うように基礎外面１２Ｂに貼り付けられる。第３例では、外側シート３２の下端３２Ｂと地盤１００の表面１００Ａとの間に余白が形成されるように外側シート３２が基礎外面１２Ｂに貼り付けられる。第１例および第３例に関する好ましい例では、余白を覆うテープまたは塗膜が基礎外面１２Ｂにさらに設けられる。
【００１８】
保護層３３はシート３２の耐候性を高める特性を有する。保護層３３の構成は任意に選択できる。第１例では、保護層３３は外側シート３２の外面３２Ｃにコーティングされた塗膜である。塗膜を構成する塗料の一例は基礎用弾性塗料または厚膜塗料である。第２例では、保護層３３は外側シート３２の外面３２Ｃに貼り付けられたシートである。シートの一例は浸透性吸水防止シート、建築用仕上げシート、または、塗膜防水シートである。第３例では、保護層３３は外側シート３２の外面３２Ｃに接合された、または、外側シート３２の外面３２Ｃと接触するように配置された、または、外側シート３２の外面３２Ｃに対して一定の間隔を置いて配置された保護板である。保護板を構成する材料の一例はフレキシブルボード等である。保護板が外面３２Ｃと接触する形態、および、保護板と外面３２Ｃとの間に空間が形成される形態では、保護板と外面３２Ｃとの間に水分等の異物が侵入しないように、異物の侵入経路となる可能性がある部分がシールされることが好ましい。
【００１９】
保護層３３はシート３２を保護できるように外側シート３２の外面３２Ｃ側に設けられる。図１に示される例では、保護層３３は塗膜である。この保護層３３を形成する場合、外側シート３２の表面に凹凸加工を施すことにより、または、外側シート３２の表面にプライマーを塗布することにより、保護層３３と外面３２Ｃとを強く接合できる。凹凸加工の一例は紙やすりを用いた研削である。プライマーの一例は有機系プライマーおよびポリマーセメント系プライマーである。有機系プライマーの一例は溶剤型エポキシプライマーおよび水性アクリル樹脂である。ポリマーセメント系プライマーの一例はスチレンブタジエンゴム系のポリマーセメントペースト、および、ポリアクリル酸エステル系のポリマーセメントペーストである。
【００２０】
外側シート３２の外面３２Ｃにおいて保護層３３が設けられる範囲は任意に選択できる。第１例では、保護層３３は外面３２Ｃのうちの地盤１００の表面１００Ａよりも上側の部分の全部を覆うように外面３２Ｃに設けられる。第１例に関する好ましい例では、保護層３３は外側シート３２の上端３２Ａと基礎外面１２Ｂの上端１２ＢＥとの間の余白１２Ｄを覆うように基礎外面１２Ｂに設けられる。第２例では、保護層３３の上端３３Ａと外側シート３２の上端３２Ａとの間に余白が形成されるように保護層３３が外面３２Ｃに設けられる。第３例では、保護層３３の下端３３Ｂと地盤１００の表面１００Ａとの間に余白が形成されるように保護層３３が外面３２Ｃに設けられる。保護層３３がシートである場合の第２例および第３例に関する好ましい例では、余白を覆うテープまたは塗膜が外面３２Ｃにさらに設けられる。
【００２１】
仕上げ層３４は基礎１０のレベル調整および水平性を確保する不陸調整のために、立ち上がり１２の天面１２Ｃを覆うように設けられている。仕上げ層３４を構成する材料は任意に選択できる。好ましい例では、仕上げ層３４は容易に平坦面を形成できる材料により構成されている。その一例はセメント系セルフレベリング材である。
【００２２】
図３および図４を参照して、建築物の基礎構造の施工方法の一例について説明する。建築物の基礎構造の施工方法は第１工程〜第１０工程を含む。第８工程および第９工程は第１保護工程の一例である。第１０工程は第２保護工程の一例である。
【００２３】
第１工程では、地盤１００に基礎１０を配置するための掘削溝(図示略)が形成され、掘削溝の底に砕石層２０が設けられる。掘削溝を形成するために掘り起こされた土壌は地盤１００の表面１００Ａに仮置きされる。第２工程では、複数の鉄筋１５が砕石層２０の上部に設置される。第３工程では、基礎１０を形成するための型枠(図示略)が砕石層２０上に設置される。第４工程では、型枠にコンクリートが流し込まれる。コンクリートが硬化することにより型枠の形状に応じた基礎１０が形成される。第５工程では立ち上がり１２の天面１２Ｃを覆うように仕上げ層３４が形成される。第６工程では、基礎１０から型枠が外される。第７工程では、フーチング１１および立ち上がり１２の下部１３が埋設されるように地盤１００の掘削溝が埋め戻される。
【００２４】
図３に示される第８工程では、立ち上がり１２の基礎内面１２Ａに内側シート３１が貼り付けられる。図４に示される第９工程では、立ち上がり１２の基礎外面１２Ｂに外側シート３２が貼り付けられる。具体的には、外側シート３２の上端３２Ａと基礎外面１２Ｂの上端１２ＢＥとの間に余白１２Ｄが形成されるように外側シート３２が基礎外面１２Ｂに貼り付けられる。この場合、外側シート３２の上端３２Ａが立ち上がり１２の上端１２ＡＥから飛び出さない。第８工程および第９工程の実施の順序は入れ替え可能である。第８工程および第９工程では、基礎内面１２Ａおよび基礎外面１２Ｂに中性化抑制シートを貼り付ける作業が個別に実施されるため、作業性が向上する。好ましい例では、立ち上がり１２に中性化抑制シートを貼り付ける作業に、その作業に適した特有の構造を備えた貼付治具が用いられる。特開２０１５−１８７３２７号公報は貼付治具の一例を開示している。貼付治具が用いられることにより、基礎内面１２Ａの単位面の面積が広い場合でもその単位面に対して中性化抑制シートが綺麗に貼り付けられる。
【００２５】
第１０工程では、外側シート３２の外面３２Ｃのうちの地盤１００の表面１００Ａよりも上側の部分の全部、および、外側シート３２の上端３２Ａと基礎外面１２Ｂの上端１２ＢＥとの間の余白１２Ｄを覆うように保護層３３が基礎外面１２Ｂに設けられる。第８工程および第９工程の実施の順序は入れ替え可能であるが、好ましい例では、第９工程に続けて第１０工程が実施される。保護層３３が塗膜である場合、保護層３３の形成には塗料噴射装置またはローラーが用いられる。保護層３３がシートである場合、保護層３３の形成には上記貼付治具または類似の構造を備える治具が用いられる。塗膜である保護層３３の塗り替え、または、シートである保護層３３の貼り替えの必要が生じた場合、外側シート３２を基礎１０から剥がすことにより保護層３３も剥がすことができる。このため、保護層３３の塗り替えおよび貼り替えのための下準備にかかる時間を短縮できる。保護層３３が塗膜である場合には特に効果が高い。
【００２６】
基礎構造１、および、その施工方法によれば、次のような作用および効果が得られる。基礎内面１２Ａおよび基礎外面１２Ｂのそれぞれに中性化を抑制する特性を有する各シート３１、３２が貼り付けられるため、基礎内面１２Ａおよび基礎外面１２Ｂから立ち上がり１２の内部への二酸化炭素の侵入が抑制され、基礎１０の寿命が長くなる。また、外側シート３２が保護層３３により紫外線等から保護されるため、外側シート３２の特性が長期間にわたって保持される。また、図５に示されるように、建築物２００に設けられる水切り２１０が基礎外面１２Ｂの上端１２ＢＥよりも下方に位置する場合がある。外側シート３２の上端３２Ａと基礎外面１２Ｂの上端１２ＢＥとの間に余白１２Ｄが形成されるように外側シート３２が基礎外面１２Ｂに貼り付けられる場合、作業者は外側シート３２の上端３２Ａを容易に掴むことができる。このため、外側シート３２の上端３２Ａを起点として外側シート３２を立ち上がり１２から剥がすことができる。このため、外側シート３２および保護層３３を立ち上がり１２から剥がす作業を容易に行なうことができる。
【００２７】
基礎構造１およびその施工方法が発明された経緯について説明する。従来の建築物の基礎構造の施工方法では、基礎外面に塗膜を形成し、基礎内面が露出した状態で基礎を製造していた(以下「従来の第１施工方法」)。この基礎では、基礎内面から立ち上がりの内部に二酸化炭素が侵入し、基礎の中性化が進行し、基礎の寿命が低下するという課題があることが着目された。これを解決するための施工方法の１つとして、基礎内面に中性化抑制シートを設ける施工方法が提案された(以下「従来の第２施工方法」)。この施工方法により製造された基礎では、基礎内面から立ち上がりの内部への二酸化炭素の侵入が抑制され、基礎の中性化が進行しにくくなるという効果が得られている。
【００２８】
近年では、建築物の寿命をさらに伸ばすことが期待され、これに寄与する事項の１つとして基礎の中性化のさらなる抑制が挙げられる。本願発明者はその実現のために、より耐久性に優れたコンクリートを用いて基礎を製造することを検討したが、基礎構造の製造コストに及ぼす影響を考慮し、さらに別の手段を検討した。この検討により、従来の第１施工方法および従来の第２施工方法により製造された基礎では、基礎外面に形成される塗膜により基礎外面から立ち上がりの内部への二酸化炭素の侵入が抑制されているが、その効果をさらに高める余地があることが着目された。本願発明者はこの点を基に、基礎外面から立ち上がりの内部への二酸化炭素の侵入をさらに抑制する施工方法(以下「改良された施工方法」)として、基礎内面の保護に用いられている中性化抑制シートを基礎外面にも設けることに想到し、その効果を確認する試験を実施した。
【００２９】
試験での評価項目はコンクリートの強度、コンクリートの乾燥収縮性、および、コンクリートの中性化抑制性である。試験に用いられた試料は第１試料〜第３試料である。第１試料は円筒形のコンクリートの外周面だけに中性化抑制シートが貼り付けられた試料である。第２試料は基礎のうちの円筒形のコンクリートの外周面だけに塗膜が形成された試料である。第３試料は円筒形のコンクリートのいずれの面にも中性化抑制シートおよび塗膜が設けられていない試料である。中性化抑制シートおよび塗膜の種類はそれぞれ多数存在するが、この試験では代表的な中性化抑制シートおよび塗膜が用いられた。
【００３０】
コンクリートの強度を評価する試験では、材齢と圧縮強度との関係を測定した。圧縮強度は試料を圧縮し、試料が破断するときの最大圧縮応力である。コンクリートの強度を評価する試験では、第１試料および第２試料の圧縮強度が第３試料の圧縮強度よりも高いことが確認された。これは、中性化抑制シートおよび途膜がコンクリートに含まれる水分を保持し、コンクリートの強度を向上させる特性を有することを示している。
【００３１】
コンクリートの乾燥収縮性を評価する試験では、材齢と収縮率との関係を測定した。収縮率は試料の基準長さに対する規定部分の実際の長さの割合である。基準長さは試料の製造が完了した時点に測定される。実際の長さは試料の製造の完了から一定の測定期間が経過する毎に測定される。コンクリートの乾燥収縮性を評価する試験では、第１試料、第２試料、および、第３試料の順に材齢の増加に対する収縮率の増加の度合が低いことが確認された。これは、中性化抑制シートが塗膜よりもコンクリートに含まれる水分を保持する特性に関して優れていることを示している。
【００３２】
コンクリートの中性化抑制性を評価する試験では、材齢と中性化の進行具合との関係を測定した。この試験では、材齢が増加した場合に第１試料および第２試料はアルカリ性に維持され、第３試料が中性に変化することが確認された。これは、中性化抑制シートおよび塗膜が中性化を抑制する特性を有することを示している。
【００３３】
本願発明者は改良された施工方法を実施するにあたり、この施工方法に次のような課題が存在することに着目した。基礎外面に設けられた中性化抑制シートは、基礎内面に設けられた中性化抑制シートよりも厳しい環境に晒されるため、予め想定された期間よりも短い期間で中性化抑制シートの特性が損なわれるおそれがある。この課題を解決するため、基礎外面の中性化抑制シートの耐候性を高めるための保護層を設ける基礎の保護構造が発明された。この保護構造では、基礎外面の中性化抑制シートの特性が長期間にわたり維持されることが試験により確認された。実施形態に例示された保護構造３０は、上記のとおり発明された保護構造の一例である。保護構造３０は、基礎構造１の製造コストを抑えながら、基礎１０の寿命を一層長くすることに寄与する。
【００３４】
(変形例)
上記実施形態は本発明に関する建築物の基礎構造およびその施工方法が取り得る形態の例示であり、その形態を制限することを意図していない。本発明に関する建築物の基礎構造およびその施工方法は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００３５】
・基礎構造の施工方法は任意に変更可能である。一例では、第９工程において複数の外側シート３２が基礎外面１２Ｂに積層されるように複数の外側シート３２が基礎外面１２Ｂに設けられる。具体的には、基礎外面１２Ｂに１枚の外側シート３２が貼り付けられ、その外側シート３２に別の外側シート３２が貼り付けられる。積層される外側シート３２が３枚以上である場合には、外側シート３２に別の外側シート３２を貼り付ける作業が繰り返される。この施工方法により保護構造３０が製造された後に、保護層３３の塗り替えの必要が生じた場合、次のように保護層３３の塗り替え作業を実施できる。最初に、基礎外面１２Ｂ上に積層された複数の外側シート３２のうちの少なくとも基礎外面１２Ｂに貼り付けられた外側シート３２については立ち上がり１２に設けられた状態を保ち、基礎外面１２Ｂ上に積層された複数の外側シート３２のうちの少なくとも保護層３３が設けられた外側シート３２を立ち上がり１２に残される外側シート３２から剥がす。次に、最も外側に積層されている外側シート３２に保護層３３を形成する。立ち上がり１２に残される外側シート３２の枚数と、保護層３３とともに剥がす外側シート３２の枚数との関係は任意に選択できる。この施工方法によれば、保護層３３の塗り替えのための下準備にかかる時間を短縮できる。
【００３６】
・基礎１０に対する中性化抑制シートの貼り付け方は任意に変更可能である。第１例では、基礎内面１２Ａを構成する複数の単位面のそれぞれについて、単位面毎に複数枚の内側シート３１を用意し、単位面における対象部位の全体が内側シート３１で保護されるように複数枚の内側シート３１を各単位面に貼り付ける。第２例では、基礎外面１２Ｂを構成する複数の単位面のそれぞれについて、第１例と同様に複数枚の外側シート３２を各単位面に貼り付ける。第３例では、第１例および第２例の両方を実施する。第４例では、基礎内面１２Ａおよび基礎外面１２Ｂに加え、立ち上がり１２の天面１２Ｃにも中性化抑制シートを貼り付ける。立ち上がり１２の天面１２Ｃに貼り付けられる中性化抑制シートを天面シートと称する。内側シート３１、外側シート３２、および、天面シートの形態は任意に選択できる。第１形態では、内側シート３１および天面シートは連続した１枚のシートである。第２形態では、外側シート３２および天面シートは連続した１枚のシートである。第３形態では、内側シート３１、天面シート、および、外側シート３２は連続した１枚のシートである。
【符号の説明】
【００３７】
１        ：基礎構造
１０      ：基礎
１２      ：立ち上がり
１２Ａ    ：基礎内面
１２Ｂ    ：基礎外面
１２ＢＥ  ：上端
１２Ｄ    ：余白
３１      ：内側シート(中性化抑制シート)
３２      ：外側シート(中性化抑制シート)
３２Ａ    ：上端
３２Ｃ    ：外面
３３      ：保護層
２００    ：建築物
【図１】
0006988279.tif 000002
【図２】
0006988279.tif 000003
【図３】
0006988279.tif 000004
【図４】
0006988279.tif 000005
【図５】
0006988279.tif 000006